(57)【要約】  浸透装置が開示される。浸透装置は、上に浸透性材料を備える少なくとも一つの基材を保持するように構成および配置される反応チャンバーと、シリコン化合物を含む第一の前駆体の蒸気を供給するように構成および配置される第一の前駆体源と、反応チャンバーに第一の前駆体源から第一の前駆体の蒸気を供給し、第一の前駆体の蒸気を反応チャンバーから除去するように構成および配置される前駆体分配システムおよび除去システムと、シーケンスコントローラであって、前駆体分配システムおよび除去システムに動作可能に接続し、かつシーケンスコントローラ上で実行される場合、前駆体分配システムおよび除去システムを作動させて反応チャンバー内の基材上の浸透性材料に第一の前駆体の蒸気を供給し、これにより、反応チャンバー内の基材上の浸透性材料に、第一の前駆体の蒸気と浸透性材料との反応によってシリコン原子を浸透させることにより、浸透性材料の浸透を実行させるためのプログラムを備えるメモリを備える、シーケンスコントローラと、を備える。浸透の方法および浸透された材料を含む半導体デバイス構造もまた提供される。
2021525455.tif 000002
【特許請求の範囲】
【請求項１】
浸透装置であって、
上に浸透性材料を備える少なくとも一つの基材を保持するように構成および配置される反応チャンバーと、
シリコン化合物を含む第一の前駆体の蒸気を供給するように構成および配置される第一の前駆体源と、
前記反応チャンバーに前記第一の前駆体源からの前記第一の前駆体の前記蒸気を供給し、前記反応チャンバーから前記第一の前駆体の前記蒸気を除去するように構成および配置される、前駆体分配システムおよび除去システムと、
シーケンスコントローラであって、前記前駆体分配システムおよび除去システムに動作可能に接続し、かつ前記シーケンスコントローラ上で実行される場合、
前記前駆体分配システムおよび除去システムを作動させて、前記反応チャンバー内の前記基材上の前記浸透性材料に前記第一の前駆体の前記蒸気を供給し、これにより、前記反応チャンバー内の前記基材上の前記浸透性材料に、前記第一の前駆体の前記蒸気と前記浸透性材料との反応によってシリコン原子を浸透させることにより、前記浸透性材料の浸透を実行させるための、プログラムを備えるメモリを備える、シーケンスコントローラと、を備える、装置。
【請求項２】
前記第一の前駆体源は、置換されたシランの蒸気を供給するように構成および配置される、請求項１に記載の装置。
【請求項３】
前記第一の前駆体源は、アミノシランの蒸気を供給するように構成および配置される、請求項２に記載の装置。
【請求項４】
前記第一の前駆体源は、３−アミノプロピルおよびシリコン含有化合物の蒸気を供給するように構成および配置される、請求項１に記載の装置。
【請求項５】
前記第一の前駆体源は、アルコキシド配位子およびアルコキシド配位子以外の別の配位子を含むシリコン前駆体の蒸気を供給するように構成および配置される、請求項１に記載の装置。
【請求項６】
前記第一の前駆体源は、３−アミノプロピルトリエトキシシラン（ＡＰＴＥＳ）の蒸気を供給するように構成および配置される、請求項１に記載の装置。
【請求項７】
前記第一の前駆体源は、シリコン原子に結合するアミノ置換アルキル基を含むシリコン前駆体の蒸気を供給するように構成および配置される、請求項１に記載の装置。
【請求項８】
前記第一の前駆体源は、３−アミノプロピルトリメトキシシラン（ＡＰＴＭＳ）の蒸気を供給するように構成および配置される、請求項１に記載の装置。
【請求項９】
前記第一の前駆体源は、ハロゲン化物を含むシリコン化合物の蒸気を供給するように構成および配置される、請求項１に記載の装置。
【請求項１０】
前記第一の前駆体源は、ハロゲン化シリコン、ハロゲン化シラン、またはハロゲン化物を含むシランの蒸気を供給するように構成および配置される、請求項９に記載の装置。
【請求項１１】
前記シリコン化合物は塩化物を含む、請求項９に記載の装置。
【請求項１２】
前記第一の前駆体源は、ヘキサクロロジシラン（ＨＣＤＳ）、ジクロロシラン（ＤＣＳ）、または四塩化ケイ素（ＳｉＣｌ４）のうちの少なくとも一つの蒸気を供給するように構成および配置される、請求項１１に記載の装置。
【請求項１３】
前記装置は、シリコン化合物を含む第二の前駆体の蒸気を供給するように構成および配置される第二の前駆体源を備え、前記前駆体分配システムおよび除去システムは、前記第二の前駆体源からの前記第二の前駆体の前記蒸気を前記反応チャンバーに供給するように構成および配置され、前記メモリ内の前記プログラムは、前記シーケンスコントローラ上で実行される場合、前記前駆体分配システムおよび除去システムを作動させて、前記第二の前駆体の前記蒸気を前記反応チャンバーに供給し、これにより、前記反応チャンバー内の前記基材上の前記浸透性材料に、前記第二の前駆体の前記蒸気からシリコン原子を浸透させることにより、前記浸透性材料の浸透を実行するようにプログラムされる、請求項１に記載の装置。
【請求項１４】
前記第二の前駆体源は、前記第一の前駆体とは異なるシリコン化合物の蒸気を供給するように構成および配置される、請求項１３に記載の装置。
【請求項１５】
前記メモリ内の前記プログラムは、前記シーケンスコントローラ上で実行される場合、前記前駆体分配システムおよび前記除去システムを作動させて、前記第一の前駆体と同時に前記第二の前駆体を供給することにより、前記浸透性材料の浸透を実行するようにプログラムされる、請求項１３に記載の装置。
【請求項１６】
前記メモリ内の前記プログラムは、前記シーケンスコントローラ上で実行される場合、前記前駆体分配システムおよび除去システムを作動させて、前記第一の前駆体の後に前記第二の前駆体を供給することにより、前記浸透性材料の浸透を実行するようにプログラムされる、請求項１３に記載の装置。
【請求項１７】
前記装置は、
酸素前駆体を含む反応物質を前記反応チャンバーへ供給するように構成および配置される反応物質供給源容器および反応物質供給ラインをさらに備える逐次浸透合成装置であり、前記シーケンスコントローラの前記メモリ内の前記プログラムは、前記シーケンスコントローラ上で実行される場合、前記前駆体分配システムおよび前記除去システムを作動させて前記反応チャンバーからガスを除去し、ならびに前記前駆体分配システムおよび除去システムを作動させて、酸素前駆体を含む前記反応物質を前記反応チャンバーに供給し、それにより、前記反応チャンバー内の前記基材上の前記浸透性材料に、前記第一の前駆体および酸素前駆体を含む前記反応物質と前記浸透性材料との反応によって、シリコン原子および酸素原子を浸透させることにより、前記浸透性材料の浸透を実行するようにプログラムされる、請求項１に記載の装置。
【請求項１８】
前記反応物質供給源容器は、水（Ｈ２Ｏ）または過酸化水素（Ｈ２Ｏ２）のうちの少なくとも一つを蒸発させるように構成および配置される反応物質蒸発器をさらに備える、請求項１７に記載の装置。
【請求項１９】
前記反応物質供給源容器は、オゾン（Ｏ３）および分子状酸素（Ｏ２）のうちの少なくとも一つを含むガス状酸素前駆体を含む、請求項１７に記載の装置。
【請求項２０】
前記装置は、前記酸素前駆体からプラズマを生成するように構成および配置されるプラズマ発生器をさらに備え、それにより原子状酸素、酸素ラジカル、および酸素の励起種のうちの一つまたは複数を前記反応チャンバーに供給する、請求項１７に記載の装置。
【請求項２１】
前記装置は、シリコン化合物を含む第二の前駆体の蒸気を蒸発させるように構成および配置される第二の前駆体源を備え、前記前駆体分配システムおよび除去システムは、前記第二の前駆体源からの前記第二の前駆体の前記蒸気を前記反応チャンバーに供給するように構成および配置され、前記メモリ内の前記プログラムは、前記シーケンスコントローラ上で実行される場合、前記前駆体分配システムおよび前記除去システムを作動させて、前記第二の前駆体の前記蒸気を供給することにより、前記浸透性材料の浸透を実行するようにプログラムされる、請求項１７に記載の装置。
【請求項２２】
前記メモリ内の前記プログラムは、前記シーケンスコントローラ上で実行される場合、前記前駆体分配システムおよび前記除去システムを作動させて、前記第一の前駆体、続いて前記反応物質、続いて前記第二の前駆体、続いて前記反応物質を供給することにより、前記浸透性材料の浸透を実行するようにプログラムされる、請求項２１に記載の装置。
【請求項２３】
前記メモリ内の前記プログラムは、前記シーケンスコントローラ上で実行される場合、前記前駆体分配システムおよび除去システムを作動させて、前記第一の前駆体、続いて前記反応物質、続いて前記第二の前駆体、続いて前記反応物質を複数回供給することを繰り返すことにより、前記浸透性材料の浸透を実行するようにプログラムされる、請求項２１に記載の装置。
【請求項２４】
前記メモリ内の前記プログラムは、前記シーケンスコントローラ上で実行される場合、前記前駆体分配システムおよび前記除去システムを作動させて、前記第一の前駆体、続いて前記反応物質、続いて前記第二の前駆体、および続いて前記反応物質を供給する各工程間において前記反応チャンバーから前記前駆体および／または前記反応物質を除去することにより、前記浸透性材料の浸透を実行するようにプログラムされる、請求項２１に記載の装置。
【請求項２５】
浸透性材料に浸透させる方法であって、
上に配置される前記浸透性材料を備える基材を反応チャンバー内に供給することと、
シリコン化合物を含む第一の前駆体を、前記反応チャンバー内の前記浸透性材料に第一の期間（Ｔ１）供給することであって、これにより前記反応チャンバー内の前記基材上に配置される前記浸透性材料にシリコン原子を浸透させる、供給することと、
前記反応チャンバーを第二の期間（Ｔ２）パージすることと、を含む、方法。
【請求項２６】
前記浸透性材料は、フォトレジスト、極端紫外線（ＥＵＶ）レジスト、化学増幅レジスト（ＣＡＲ）、電子線レジスト、液浸フォトレジスト、多孔質材料またはハードマスク材料のうちの少なくとも一つを含む、請求項２５に記載の方法。
【請求項２７】
前記第一の前駆体は、アミノシラン、エトキシシラン、メトキシシラン、またはハロゲン化シリコンのうちの少なくとも一つを含む、請求項２５に記載の方法。
【請求項２８】
前記第一の前駆体は、３−アミノプロピルトリエトキシシラン（ＡＰＴＥＳ）、３−アミノプロピルトリエトキシシラン（ＡＰＴＥＳ）、またはヘキサクロロジシラン（ＨＣＳＤ）のうちの少なくとも一つを含む、請求項２７に記載の方法。
【請求項２９】
前記第一の期間（Ｔ１）は、約２５ミリ秒〜約１０時間である、請求項２５に記載の方法。
【請求項３０】
前記第二の期間（Ｔ２）は、約２５ミリ秒〜約１０時間である、請求項２５に記載の方法。
【請求項３１】
前記第一の前駆体を供給する工程と、続いて前記反応チャンバーをパージする工程とを、所望の原子％のシリコン原子が前記浸透性材料中に浸透されるまで１回または複数回繰り返すことをさらに含む、請求項２５に記載の方法。
【請求項３２】
浸透された浸透性材料は、０．１％を超える原子％のシリコン原子を含む、請求項２５に記載の方法。
【請求項３３】
前記浸透したシリコン原子は、前記浸透性材料内に均一に分布する、請求項２５に記載の方法。
【請求項３４】
前記方法は、
シリコン化合物を含む第二の前駆体を、前記反応チャンバー内で前記浸透性材料に第三の期間（Ｔ３）供給することをさらに含み、これにより、前記反応チャンバー内の前記基材上に配置される前記浸透性材料にシリコン原子を浸透させる、請求項２５に記載の方法。
【請求項３５】
前記第一の前駆体は前記第二の前駆体とは異なる、請求項３４に記載の方法。
【請求項３６】
前記第一の前駆体および前記第二の前駆体を、前記反応チャンバー内の前記浸透性材料に同時に供給することをさらに含む、請求項３４に記載の方法。
【請求項３７】
前記浸透性材料に前記第二の前駆体を供給した後に、前記反応チャンバーを第四の期間（Ｔ４）パージすることをさらに含む、請求項３４に記載の方法。
【請求項３８】
前記第一の前駆体を供給する工程、続いて前記反応チャンバーをパージする工程、続いて前記第二の前駆体を供給する工程、および続いて前記反応チャンバーをパージする工程を、１回または複数回繰り返すことをさらに含む、請求項３７に記載の方法。
【請求項３９】
前記浸透された浸透性材料は、０．１％を超える原子％のシリコン原子を含む、請求項３４に記載の方法。
【請求項４０】
前記第三の期間（Ｔ３）は、約２５ミリ秒〜約１０時間である、請求項３４に記載の方法。
【請求項４１】
前記第四の期間（Ｔ４）は、約２５ミリ秒〜約１０時間である、請求項３７に記載の方法。
【請求項４２】
前記方法は、
酸素前駆体を含む反応物質を、前記反応チャンバー内の前記浸透性材料に第五の期間
（Ｔ５）供給することをさらに含み、これにより、前記反応チャンバー内の前記基材上に配置される前記浸透性材料に酸素原子を浸透させる、請求項２５に記載の方法。
【請求項４３】
前記浸透性材料に、酸化シリコンを浸透させる、請求項４２に記載の方法。
【請求項４４】
前記酸素前駆体は、水（Ｈ２Ｏ）、オゾン（Ｏ３）、分子状酸素（Ｏ２）、または過酸化水素（Ｈ２Ｏ２）のうちの少なくとも一つの蒸気を含む、請求項４２に記載の方法。
【請求項４５】
前記酸素前駆体は、酸素原子、酸素イオン、酸素ラジカル、および酸素の励起種を含む酸素系プラズマを含む、請求項４２に記載の方法。
【請求項４６】
前記方法は、一つまたは複数の逐次浸透合成（ＳＩＳ）サイクルを実行することをさらに含み、単位ＳＩＳサイクルは、
シリコン化合物を含む前記第一の前駆体を前記浸透性材料に供給することと、
前記酸素前駆体を含む前記反応物質を前記浸透性材料に供給することと、を含む、請求項４２に記載の方法。
【請求項４７】
単位ＳＩＳサイクルは、シリコン化合物を含む第二の前駆体を前記浸透性材料に供給することをさらに含み、前記第二の前駆体は前記第一の前駆体とは異なる、請求項４６に記載の方法。
【請求項４８】
単位ＳＩＳサイクルは、前記ＳＩＳサイクルの各工程の間に前記反応チャンバーをパージすることをさらに含む、請求項４６に記載の方法。
【請求項４９】
前記第五の期間（Ｔ５）は、約２５ミリ秒〜約１０時間である、請求項４２に記載の方法。
【請求項５０】
半導体デバイス構造であって、
基材と、
前記基材の表面上に配置された浸透されたポリマーレジスト形体であって、前記浸透されたポリマーレジスト形体は、
有機成分と、
前記有機成分内に浸透した複数のシリコン（Ｓｉ）原子を含む無機成分と、を含む、ポリマーレジスト形体と、を備える、半導体デバイス構造。
【請求項５１】
前記有機成分内に浸透した前記複数のシリコン原子の濃度は、０．１原子％を超える、請求項５０に記載の構造。
【請求項５２】
前記有機成分内に浸透した前記複数のシリコン原子は、前記有機成分全体に均一に分布している、請求項５０に記載の構造。
【請求項５３】
前記無機成分は、前記有機成分中に浸透した複数の酸素原子をさらに含む、請求項５０に記載の構造。
【請求項５４】
前記複数のシリコン原子は、元素シリコン（Ｓｉ）として、および酸化シリコン（ＳｉｘＯｙ）として、前記有機成分内に配置される、請求項５３に記載の構造。
【請求項５５】
前記無機成分は、酸化シリコン（ＳｉｘＯｙ）をさらに含む、請求項５３に記載の構造。
【請求項５６】
前記浸透されたポリマーレジストは、フォトレジスト、極端紫外線（ＥＵＶ）レジスト、液浸フォトレジスト、化学増幅レジスト（ＣＡＲ）、または電子線レジストのうちの少なくとも一つを含む、請求項５０に記載の構造。
【発明の詳細な説明】
【技術分野】
【０００１】
本開示は、概ね、浸透装置、特に浸透性材料にシリコン原子を浸透させるように構成される浸透装置に関する。本開示はまた、概ね、浸透性材料に浸透させる方法に関する。
【背景技術】
【０００２】
半導体デバイス構造がますます小さな形状に向かうにつれて、異なるパターニング技術が生まれた。これらの技術は、自己整合多重パターニング、スペーサ規定四重パターニング、深紫外線リソグラフィ（ＤＵＶ）、極端紫外線リソグラフィ、およびスペーサ規定二重パターニングと組み合わせたＤＵＶ／ＥＵＶを含む。更に、誘導自己組織化（ＤＳＡ）は、将来のリソグラフィ用途の選択肢と考えられている。
【０００３】
上記のパターニング技術は、基材の高解像度パターニングを可能にするために、基材上に配置される少なくとも一つのポリマーレジストを利用することができる。高解像度および低ラインエッジラフネスの両方の要求を満たすために、ポリマーレジストは一般的に薄い層であることができる。しかしながら、このような薄いポリマーレジストはいくつかの欠点を有することがある。特に、高解像度ポリマーレジストは、低い耐エッチング性、すなわち速いエッチング速度を有することができる。ポリマーレジストのこの低い耐エッチング性のために、パターン形成されたレジストを下にある層へ転写することはより困難になる。ポリマーレジストはさらにより低い耐エッチング性およびエッチング選択性を有する可能性があるので、高度な高解像度ポリマーレジストを更に縮小するのが必要な場合に、低い耐エッチング性はより大きな問題となる。
【０００４】
いくつかの用途では、ポリマーレジストのパターンをハードマスクに転写することが有利である場合がある。ハードマスクは、ポリマーまたは他の有機「ソフト」レジスト材料の代わりに、またはそれらに加えてエッチングマスクとして半導体プロセスにおいて用いられる材料である。ハードマスク材料は一般的に、ポリマーレジストよりも耐エッチング性が高く、エッチング選択性が高い。しかし、ハードマスクでも、エッチング速度を最適化する必要がある場合がある。
【０００５】
したがって、高度な特性、例えば改善された耐エッチング性を備えるポリマーレジストおよびハードマスクが望ましい。
【発明の概要】
【課題を解決するための手段】
【０００６】
この発明の概要は、概念の選択を簡略化した形で紹介するように提供する。これらの概念について、以下の本開示の例示的な実施形態の「発明を実施するための形態」において、更に詳細に説明される。この発明の概要は、特許請求される主題の主要な特徴または本質的な特徴を特定することを意図することも、特許請求される主題の範囲を限定するために使用することも意図していない。
【０００７】
いくつかの実施形態では、浸透装置が開示される。浸透装置は、上に浸透性材料を備える少なくとも一つの基材を保持するように構成および配置される反応チャンバーと、シリコン化合物を含む第一の前駆体の蒸気を供給するように構成および配置される第一の前駆体源と、反応チャンバーに第一の前駆体源から第一の前駆体の蒸気を供給し、第一の前駆体の蒸気を反応チャンバーから除去するように構成および配置される前駆体分配システムおよび除去システムと、前駆体分配システムおよび除去システムに動作可能に接続され、かつシーケンスコントローラ上で実行される場合、前駆体分配および除去システムを作動させて反応チャンバー内の基材上の浸透性材料に第一の前駆体の蒸気を供給し、これにより、反応チャンバー内の基材上の浸透性材料に、第一の前駆体の蒸気と浸透性材料との反応によってシリコン原子を浸透させることにより、浸透性材料の浸透を実行させるためのプログラムを備えるメモリを備えるシーケンスコントローラと、を備える。
【０００８】
いくつかの実施形態では、浸透性材料に浸透させる方法が提供される。方法は、上に配置される浸透性材料を備える基材を反応チャンバー内に供給することと、シリコン化合物を含む第一の前駆体を、反応チャンバー内の浸透性材料に第一の期間（Ｔ１）供給することであって、これにより反応チャンバー内の基材上の浸透性材料にシリコン原子を浸透させる、供給することと、第二の期間（Ｔ２）反応チャンバーをパージすることと、を含む。
【０００９】
本発明と先行技術を超えて達成された利点とを要約する目的で、本発明の特定の目的及び利点が本明細書において上記に説明されている。当然のことながら、必ずしもこうした目的又は利点のすべてが本発明の任意の特定の実施形態によって達成されなくてもよいことが理解されるべきである。それ故に、例えば本明細書に教示又は示唆する通り、一つの利点又は一群の利点を達成又は最適化する様態で、本明細書で教示又は示唆されうる通りの他の目的又は利点を必ずしも達成することなく、本発明が具体化又は実行されてもよいことを当業者は認識するであろう。
【００１０】
これらの実施形態の全ては、本明細書に開示する本発明の範囲内であることが意図されている。当業者には、これらの及び他の実施形態は、添付の図面を参照して、以下のある特定の実施形態の詳細な説明から容易に明らかとなり、本発明は、開示されるいかなる特定の実施形態にも限定されない。
【００１１】
本明細書は、本発明の実施形態とみなされるものを具体的に指摘し、明確に特許請求する特許請求の範囲で結論付ける一方で、本開示の実施形態の利点は、添付の図面と併せて読むと、本開示の実施形態のある特定の実施例の説明から、より容易に確認することができる。
【図面の簡単な説明】
【００１２】
【図１】図１は、本開示の実施形態による非限定的な例示的な浸透装置である。
【図２】図２は、本開示の実施形態による第一の前駆体を用いて浸透性材料に浸透させるための方法を示す、非限定的な例示的プロセスフローである。
【図３】図３は、本開示の実施形態による第一の前駆体および第二の前駆体を用いて浸透性材料に浸透させるための方法を示す、別の非限定的な例示的プロセスフローである。
【図４】図４は、本開示の実施形態による逐次浸透合成（ＳＩＳ）のための方法を示す、非限定的な例示的プロセスフローである。
【図５】図５は、本開示の実施形態による逐次浸透合成（ＳＩＳ）のための別の方法を示す、別の非限定的な例示的フローである。
【図６】図６は、本開示の実施形態による、浸透された材料から得られたＸ線光電子スペクトル（ＸＰＳ）を表す。
【図７】図７は、本開示の実施形態による、浸透された材料から得られた二次イオン質量スペクトル（ＳＩＭＳ）である。
【図８】図８は、本開示の実施形態による、浸透された材料を備える半導体デバイス構造の概略断面図である。
【発明を実施するための形態】
【００１３】
ある特定の実施形態および実施例を以下に開示するが、それらは、本発明が具体的に開示する本発明の実施形態および／または用途、ならびにその明白な変更および均等物を超えて拡大することは、当業者により理解されるであろう。それ故に、開示される本発明の範囲は、以下に説明される特定の開示された実施形態によって限定されるべきではないことが意図される。
【００１４】
本明細書に示される図は、任意の特定の材料、構造またはデバイスの実際の図であることを意味せず、本開示の実施形態について記載するために使用される、単に理想化された表現にすぎない。
【００１５】
本明細書で使用する用語「基材」は、使用することができる、または上にデバイス、回路、もしくは膜を形成することができる、任意の下地材料または複数の材料を指すことができる。
【００１６】
本明細書で使用する用語「浸透性材料」は、追加の種、例えば原子、分子、またはイオンを中に導入することができる任意の材料を指してもよい。
【００１７】
本明細書で使用する用語「半導体デバイス構造」という用語は、半導体基材の上またはその中に形成される半導体デバイスの能動部品または受動部品の少なくとも一部分である、またはそれらを含むまたは画定する、処理された半導体構造または部分的に処理された半導体構造の任意の部分を指す場合がある。例えば、半導体デバイス構造としては、集積回路の能動部品および受動部品、例えばトランジスタ、メモリ素子、トランスデューサ、キャパシタ、抵抗器、導電線、導電性ビア、導電性コンタクトパッドなどが挙げられてもよい。
【００１８】
本開示の実施形態を通じて多くの例示的な材料が与えられており、例示的な材料のそれぞれに与えられる化学式は限定的であると解釈されるべきではなく、与えられる非限定的な例示的な材料はある例示的な化学量論によって限定されるべきではないことに留意されたい。
【００１９】
本開示は、半導体デバイス製造プロセスにおいてエッチングマスクとして使用される材料、例えば、ポリマーレジストおよびハードマスク材料の耐エッチング性を高めるために利用されることができる浸透装置および浸透方法を含む。
【００２０】
浸透プロセス、例えば逐次浸透合成（ＳＩＳ）は、無機保護成分で有機材料を改質することによって様々な有機材料の耐エッチング性を高めることを示している。例えば、ＳＩＳプロセスは、有機レジスト材料に浸透してレジスト層内に保護成分を形成する気相前駆体へのポリマーレジストの交互暴露を利用する。ＳＩＳプロセスおよびその使用法は、米国特許出願公開第２０１２／０２４１４１１号に記載され、参照により本明細書に組み込まれる。したがって、浸透プロセスを高解像度ポリマーレジストおよびハードマスクパターニングと組み合わせることは、従来のアプローチ、例えば米国特許出願公開第２０１４／０２７３５１４号に記載されているものではこれまで見られなかった利点をもたらすことができる。
【００２１】
従来の浸透プロセスは、一般的に、金属酸化物、例えば、酸化アルミニウム（Ａｌ２Ｏ３）の高解像度ポリマーレジストへの浸透を伴う。例えば、９０℃の基材温度で、トリメチルアルミニウム（ＴＭＡ）と水（Ｈ２Ｏ）との交互のパルスにより、基材上に配置される高解像度ポリマーレジスト内に酸化アルミニウムを浸透させることができる。しかし、いくつかの半導体デバイス用途では、金属酸化物を浸透材料として利用することは望ましくない場合がある。例えば、酸化アルミニウムを浸透材料として使用することは、プラズマエッチング装置に望ましくないメモリ効果が生じる場合があり、さらに、残留する酸化アルミニウムは除去が困難な場合がある。したがって、代替材料／種を、高解像度ポリマーレジストおよびハードマスク材料中に浸透させることができる浸透装置およびプロセスが望ましい。
【００２２】
したがって、本開示のいくつかの実施形態では、浸透装置が開示されることができる。いくつかの実施形態では、浸透装置は、上に浸透性材料を備える少なくとも一つの基材を保持するように構成および配置される反応チャンバーと、シリコン化合物を含む第一の前駆体の蒸気を供給するように構成および配置される第一の前駆体源と、反応チャンバーに第一の前駆体源から第一の前駆体の蒸気を供給し、第一の前駆体の蒸気を反応チャンバーから除去するように構成および配置される前駆体分配システムおよび除去システムと、前駆体分配システムおよび除去システムに動作可能に接続し、かつシーケンスコントローラ上で実行される場合、前駆体分配システムおよび除去システムを作動させて反応チャンバー内の基材上の浸透性材料に第一の前駆体の蒸気を供給し、これにより、反応チャンバー内の基材上の浸透性材料に第一の前駆体の蒸気と浸透性材料との反応によってシリコン原子を浸透させることにより、浸透性材料の浸透を実行させるためのプログラムを備えるメモリを備えるシーケンスコントローラと、を備える。
【００２３】
本開示の浸透装置の非限定的な例を、本開示の実施形態による例示的な浸透装置１００の概略図を含む図１に例示する。図１に例示する浸透装置１００は例示的な浸透装置の簡略化された概略図であり、あらゆる要素、即ち、例えば本開示の浸透装置の製造に利用することができるあらゆるバルブ、ガスライン、発熱体、および反応器構成要素等を含むわけではないことに留意されたい。図１に例示する浸透装置は、本開示の実施形態を理解するように、当業者に充分な開示を提供するために、浸透装置の重要な特徴を提供する。
【００２４】
例示的な浸透装置１００は、上に浸透性材料１０６を備える少なくとも一つの基材１０４を保持するように構成および配置される反応チャンバー１０２を備えることができる。
【００２５】
浸透性材料に浸透させるために使用されることができる反応チャンバーを、本明細書に記載の浸透プロセスに使用することができる。このような反応チャンバーは、原子層堆積（ＡＬＤ）プロセス用に構成された反応チャンバー、ならびに化学気相堆積（ＣＶＤ）プロセス用に構成された反応チャンバーを含むことができる。いくつかの実施形態によれば、シャワーヘッド反応チャンバーを使用することができる。いくつかの実施形態によれば、クロスフロー、バッチ、ミニバッチ、または空間的ＡＬＤ反応チャンバーを使用することができる。
【００２６】
本開示のいくつかの実施形態では、バッチ式反応チャンバーを使用することができる。いくつかの実施形態では、縦型バッチ式反応チャンバーを使用することができる。他の実施形態では、バッチ式反応チャンバーは、１０枚以下のウェーハ、８枚以下のウェーハ、６枚以下のウェーハ、４枚以下のウェーハ、または２枚以下のウェーハを収容するように構成されたミニバッチ式反応器を備える。
【００２７】
本明細書に記載の浸透プロセスを、クラスタツールに連結する反応器または反応チャンバー内で必要に応じて行うことができる。クラスタツールでは、各反応チャンバーが一つのタイプのプロセス専用であるため、各モジュール内の反応チャンバーの温度を一定に保つことができ、各運転の前に基材をプロセス温度まで加熱する反応器と比較してスループットが向上する。更に、クラスタツールでは、反応チャンバーを基材間で所望のプロセス圧力レベルに排気する時間を短縮することが可能である。本開示のいくつかの実施形態では、浸透プロセスとエッチングプロセスの両方は、複数の反応チャンバーを備えるクラスタツール内で実施されてもよく、各個々の反応チャンバーは基材を個々の前駆体ガス／プラズマ化学物質に曝すために使用されてもよく、基材は複数の前駆体ガスおよび／またはプラズマ化学物質に曝すための異なる反応チャンバー間で搬送されてもよく、基材の搬送は基材の酸化／汚染を回避するために制御された周辺環境下で実施される。本開示のいくつかの実施形態では、浸透プロセスおよびエッチングプロセスは、複数の反応チャンバーを備えるクラスタツール内で実施されてもよく、各個々の反応チャンバーは基材を異なる温度に加熱するように構成されてもよい。
【００２８】
浸透プロセスを単独で実行するように構成および配置され、ロードロックを装備することができる反応チャンバーを備える、独立型浸透装置を利用することができる。その場合、各運転と運転との間に反応チャンバーを冷却する必要はない。
【００２９】
反応チャンバー１０２内に配置されているのは、上に配置される、すなわち基材１０４の上面に配置される浸透性材料１０６を備える少なくとも一つの基材１０４である。本開示のいくつかの実施形態では、基材１０４は（図１に示されるように）平面基材またはパターン形成された基材を備えることができる。基材１０４は、シリコン（Ｓｉ）、ゲルマニウム（Ｇｅ）、ゲルマニウムスズ（ＧｅＳｎ）、シリコンゲルマニウム（ＳｉＧｅ）、シリコンゲルマニウムスズ（ＳｉＧｅＳｎ）、炭化シリコン（ＳｉＣ）、またはＩＩＩ−Ｖ族半導体材料、例えば、ガリウムヒ素（ＧａＡｓ）、ガリウムリン（ＧａＰ）、もしくは窒化ガリウム（ＧａＮ）を含む一つまたは複数の材料を含むことができるが、これらに限定されない。本開示のいくつかの実施形態では、基材１０４は、表面半導体層がバルク支持部上に配置され、介在する埋め込み酸化物（ＢＯＸ）がその間に配置される加工基材を含む。
【００３０】
パターン形成された基材は、基材の表面内または表面上に形成された半導体デバイス構造を含むことができる基材を備えることができ、例えば、パターン形成された基材は、部分的に製造された半導体デバイス構造、例えばトランジスタおよび／またはメモリ素子を含むことができる。いくつかの実施形態では、基材は、単結晶表面および／または、多結晶表面および／または非結晶表面などの非単結晶表面を含み得る一つ以上の二次表面を含み得る。単結晶表面は、例えば、シリコン（Ｓｉ）、シリコンゲルマニウム（ＳｉＧｅ）、ゲルマニウムスズ（ＧｅＳｎ）、またはゲルマニウム（Ｇｅ）のうちの一つ以上を含み得る。多結晶または非結晶表面は、誘電体材料、例えば酸化物、酸窒化物または窒化物、例えば酸化ケイ素および窒化ケイ素などを含むことができる。
【００３１】
本開示のいくつかの実施形態では、基材１０４は、その上に配置される、すなわち基材１０４の上面に配置される浸透性材料１０６を有する。浸透性材料１０６は、浸透性材料１０６に導入された場合に浸透性材料１０６のエッチング耐性を高めることができる追加の種を導入することができる任意の材料を含むことができる。本開示のいくつかの実施形態では、浸透性材料１０６は、ポリマーレジスト、例えばフォトレジスト、極端紫外線（ＥＵＶ）レジスト、液浸フォトレジスト、化学増幅レジスト（ＣＡＲ）、または電子線レジスト（例えば、ポリ（メチルメタクリレート）（ＰＭＭＡ））等のうちの少なくとも一つを含むことができる。本開示のいくつかの実施形態では、浸透性材料１０６は、多孔質材料、例えばスピンオングラス（ＳＯＧ）およびスピンオンカーボン（ＳＯＣ）を含む多孔質材料、例えば微多孔質および／またはナノ多孔質材料を含むことができる。本開示のいくつかの実施形態では、浸透性材料１０６は、酸化ケイ素、窒化ケイ素、および酸窒化ケイ素を含むがこれらに限定されない、一つまたは複数のハードマスク材料を含むことができる。
【００３２】
浸透性材料１０６は、後続のエッチングプロセス中に下にある基材に転写されることができる一つまたは複数の浸透性形体を含む、パターン形成された浸透性材料を含むことができる。浸透性形体は、露光および関連する現像プロセスに応じて形成されることができる任意の形状を含むことができ、ライン形体、ブロック形体、開気孔形体、および円形形体を含むことができるが、これらに限定されない。
【００３３】
基材１０４は、反応チャンバー１０２内に配置され、上に少なくとも一つの基材を保持するように構成されるサセプタ１０８によって定位置に保持されることができる。本開示のいくつかの実施形態では、本明細書に開示される浸透プロセスは、基材１０４および関連する浸透性材料１０６を好適なプロセス温度に加熱するプロセスを利用することができる。したがって、サセプタ１０８は、上に配置される浸透性材料１０６を備える基材１０４を、約０℃を超える、または約１００℃を超える、または約２００℃を超える、または約３００℃を超える、または約４００℃を超える、またはさらに約４５０℃を超える温度に加熱するように構成されることができる一つまたは複数の発熱体１１０を備えてもよい。
【００３４】
本開示のいくつかの実施形態では、例示的な浸透装置１００は、いくらかの前駆体の蒸気を供給し、関連する蒸気を反応チャンバー１０２に分注するように構成および配置される一つまたは複数の前駆体源１１４Ａおよび１１４Ｂをさらに含むことができるガス送達システム１１２を備えることができる。ガス送達システム１１２はまた、本明細書に記載の例示的な浸透プロセスのパージサイクルで利用することができるパージガスを貯蔵および分注するように構成された供給源容器１１６を含むことができる。ガス送達システム１１２はまた、本明細書に記載の例示的な浸透プロセスで利用されるように反応物質を収容して反応チャンバー１０２に分配するように構成される反応物質供給源容器１１８を備えることができる。非限定的な例として、浸透装置１００は、シリコン化合物を含む第一の前駆体の蒸気を供給するように構成および配置される第一の前駆体源１１４Ａを備えることができる。いくつかの実施形態では、第一の前駆体源１１４Ａは、シリコン化合物を含む第一の前駆体を蒸発させるように構成および配置される第一の前駆体蒸発器を備えることができる。
【００３５】
いくつかの実施形態では、第一の前駆体源１１４Ａは、好適な動作条件下で第一の前駆体を貯蔵および収容するように構成された供給源容器を備えることができる。例えば、第一の前駆体は固体前駆体、液体前駆体、または気相前駆体を含むことができ、供給源容器は好適な動作条件下で固体、液体、または気相前駆体を貯蔵および収容するように構成されることができる。いくつかの実施形態では、第一の前駆体はシリコン化合物を液体形態で含むことができ、第一の前駆体源は、第一の前駆体を好適な動作温度に加熱し、それにより第一の前駆体の一部を制御可能に蒸発させることができる、一つまたは複数の制御可能な発熱体を備えることができる第一の前駆体蒸発器を備えることができ、蒸発した蒸気は、続いて、浸透性材料を浸透させるための好適な手段によって反応チャンバー１０２に分配される。いくつかの実施形態では、第一の前駆体源１１４Ａと関連付けられた一つまたは複数の発熱体は、第一の前駆体の蒸気圧を制御するように構成されてもよい。更に、流量コントローラ１２０Ａ、例えば質量流量コントローラ（ＭＦＣ）は、第一の前駆体源１１４Ａと更に関連付けられてもよく、第一の前駆体源１１４Ａ、例えば、第一の前駆体蒸発器から生成された蒸気の質量流量を制御するように構成されてもよい。流量コントローラ１２０Ａに加えて、バルブ１２２Ａ、例えば遮断弁を第一の前駆体源１１４Ａと関連付けることができ、第一の前駆体源１１４Ａを反応チャンバー１０２から切リ離すために利用することができる。即ち、バルブ１２２Ａが閉位置にある場合には、第一の前駆体源１１４Ａによって生成された蒸気が反応チャンバー１０２内に流入するのを防ぐことができる。
【００３６】
別の実施形態では、第一の前駆体源１１４Ａは、キャリアガス（例えば、窒素）を第一の前駆体上を通過させる、または第一の前駆体を通ってバブリングさせることができるようなキャリアガス投入装置（図示せず）を更に備えることができ、その結果、第一の前駆体をキャリアガス中に取り込むことができ、その後、キャリアガス／第一の前駆体蒸気を適切な手段によって反応チャンバー１０２に供給することができる。
【００３７】
いくつかの実施形態では、第一の前駆体源１１４Ａは、シリコン化合物を含む第一の前駆体の蒸気を供給するように構成および配置されてもよい。例えば、第一の前駆体源１１４Ａは、第一の前駆体の一部を蒸発させるように構成および配置される第一の前駆体蒸発器を備えることができ、それによりシリコン化合物を含む第一の前駆体の蒸気を生成する。いくつかの実施形態では、第一の前駆体源１１４Ａは、置換シランの蒸気を供給するように構成および配置されることができる。いくつかの実施形態では、第一の前駆体源１１４Ａは、アミノシランの蒸気を供給するように構成および配置されることができる。いくつかの実施形態では、第一の前駆体源は、３−アミノプロピルおよびシリコン含有化合物の蒸気、即ち３−アミノプロピル成分とシリコン成分の両方を含むシリコン前駆体を提供するように構成および配置されてもよい。
【００３８】
いくつかの実施形態では、第一の前駆体源１１４Ａは、３−アミノプロピルトリエトキシシラン（ＡＰＴＥＳ）の蒸気を供給するように構成および配置されてもよい。例えば、第一の前駆体源１１４Ａは、３−アミノプロピルトリエトキシシラン（ＡＰＴＥＳ）を蒸発させるように構成および配置されることができる第一の前駆体蒸発器を備えることができる。例えば、ＡＰＴＥＳを好適な供給源容器に貯蔵して収容することができ、ＡＰＴＥＳの一部を気化させ、それにより浸透性材料を浸透させるのに好適な気化された第一の前駆体を生成するために、関連する発熱体を利用してＡＰＴＥＳを０℃より高い、または９０℃より高い、または更には２３０℃より高い温度に加熱することができる。
【００３９】
いくつかの実施形態では、第一の前駆体源１１４Ａは、３−アミノプロピルトリメトキシシラン（ＡＰＴＭＳ）の蒸気を供給するように構成および配置されてもよい。例えば、第一の前駆体源１１４Ａは、３−アミノプロピルトリメトキシシラン（ＡＰＴＭＳ）を蒸発させるように構成および配置されることができる第一の前駆体蒸発器を備えることができる。例えば、ＡＰＴＭＳを好適な供給源容器に貯蔵して収容することができ、ＡＰＴＭＳの一部を気化させ、それにより浸透性材料を浸透させるのに好適な気化された第一の前駆体を生成するために、関連する発熱体を利用してＡＰＴＭＳを０℃より高い、または９０℃より高い、または更には２３０℃より高い温度に加熱することができる。
【００４０】
本開示のいくつかの実施形態では、第一の前駆体源１１４Ａは、アルコキシド配位子とアルコキシド配位子以外の別の配位子とを含むシリコン前駆体の蒸気を供給するように構成および配置されてもよい。例えば、第一の前駆体源１１４Ａは、アルコキシド配位子およびアルコキシド配位子以外の別の配位子を含むシリコン前駆体を蒸発させるように構成および配置されることができる第一の前駆体蒸発器を備えることができる。
【００４１】
いくつかの実施形態では、第一の前駆体源１１４Ａは、シリコン原子に結合するアミノ置換アルキル基を含むシリコン前駆体の蒸気を供給するように構成および配置されてもよい。本開示の非限定的な例示的な実施形態として、第一の前駆体源１１４、例えば、第一の前駆体蒸発器は、一般式（Ｉ）〜（ＩＩＩ）を有するシリコン前駆体の蒸気を供給するように構成および配置されることができる；
Ａ−Ｒ０−Ｓｉ−Ｌ１−Ｌ２−Ｌ３    （Ｉ）
Ａ−Ｒ０−Ｓｉ−（ＯＲ１）（ＯＲ２）（ＯＲ３）    （ＩＩ）
Ｈ２Ｎ−Ｒ−Ｓｉ−（ＯＲ１）（ＯＲ２）（ＯＲ３）    （ＩＩＩ）
式中、Ａは、例えばＮＨ２、ＮＨＲ、ＮＲ２、またはＯＲなどの炭素鎖の置換基であり、Ｒは、例えばＣ１〜Ｃ５アルキル基などの炭素鎖骨格であり、Ｌは、ＮＲ２（アルキルアミン）、アルコキシド（ＯＲ）、ハロゲン、または水素である。
【００４２】
本開示のいくつかの実施形態では、第一の前駆体源１１４Ａは、ハロゲン化物、例えば、ハロゲン化シリコン、ハロゲン化シラン、またはハロゲン化物を含むシラン、を含むシリコン化合物の蒸気を供給するように構成および配置されることができる。いくつかの実施形態では、シリコン化合物は、塩化物、例えば、ヘキサクロロジシラン（ＨＣＤＳ）、ジクロロシラン（ＤＣＳ）、または四塩化ケイ素（ＳｉＣｌ４）のうちの少なくとも一つを含む。本開示の非限定的な例示的な実施形態として、第一の前駆体源１１４Ａは、一般式（ＩＶ）〜（ＶＩ）を有するシリコン前駆体の蒸気を供給するように構成および配置されることができる；
ＳｉｎＸ２ｎ＋２（式中、ｎは１〜４である）    （ＩＶ）
ＳｉｎＸ２ｎ＋２−ｗＬｗ（式中、ｎは１〜４、ｗは０〜４である）    （Ｖ）
ＳｉｎＸ２ｎ＋２−ｗ−ｙＬｗＨｙ（式中、ｎは１〜４、ｗは０〜４−ｙ、ｙは０〜４−ｗである）    （ＶＩ）
式中、Ｘはハロゲン、例えば、フッ素（Ｆ）、塩素（Ｃｌ）、臭素（Ｂｒ）、またはヨウ素（Ｉ）であり、ＬはＮＲ２（アルキルアミン）、アルコキシド（ＯＲ）、ハロゲン、または水素であり、Ｈは水素である。
【００４３】
本開示のいくつかの実施形態では、第一のシリコン前駆体は、好適な原料容器に貯蔵された場合、すでに蒸気状態であってもよく、前駆体源は、関連する原料容器内の気相のシリコン前駆体の温度を上昇および下降させることにより、気相のシリコン前駆体の蒸気圧を制御するために利用されてもよい。したがって、当然のことながら、本開示の前駆体源は、気相反応物質、ならびに固体、液体、または混相反応物質を収容および分注するために利用されることができる。
【００４４】
本開示のいくつかの実施形態では、例示的な浸透装置１００（図１）は、反応チャンバー１０２に第一の前駆体源１１４Ａからの第一の前駆体の蒸気を供給し、反応チャンバー１０２から第一の前駆体の蒸気を除去するように構成および配置される前駆体分配除去システムを備えることができる。
【００４５】
より詳細には、前駆体分配システムは、ガス送達システム１１２、および一つまたは複数のガスライン、例えば第一の前駆体源１１４Ａと流体連通するガスライン１２４、第二の前駆体源１１４Ｂと流体連通するガスライン１２６、供給源容器１１６と流体連通するガスライン１２８、および反応物質供給源容器１１８と流体連通するガスライン１３０を備えることができる。非限定的な例として、ガスライン１２４は第一の前駆体源１１４Ａに流体連通しており、第一の前駆体の蒸気を反応チャンバー１０２に供給するように構成されていてもよい。
【００４６】
前駆体分配システムは更に、第一の前駆体の蒸気を反応性チャンバー１０２内および浸透性材料１０６が上に配置された基材１０４上に分配するように構成されるガス分配器１３２を備えることができ、ガス分配器１３２は、ガスライン１２６、１２８、および１３０と流体連通することに加えて、ガスライン１２４と流体連通する。
【００４７】
非限定的な例示的実施形態として、図１にブロック形状で例示するように、ガス分配器１３２はシャワーヘッドを備えることができる。シャワーヘッドはブロック形状で例示されているが、シャワーヘッドは比較的複雑な構造であることができることに留意されたい。いくつかの実施形態では、シャワーヘッドは、ガス混合物を反応チャンバー１０２に分配する前に複数の供給源からの蒸気を混合するように構成されてもよい。別の実施形態では、シャワーヘッドは、シャワーヘッドに導入された複数の蒸気間の分離を維持するように構成されてもよく、複数の蒸気は反応チャンバー１０２内に配置された基材１０４の近傍でのみ互いに接触する。更に、シャワーヘッドは、反応チャンバー１０２内への垂直方向または水平方向のガスの流れを供給するように構成されてもよい。例示的なガス分配器は、米国特許第８，１５２，９２２号に記載されており、その内容は、本開示と矛盾しない範囲で、参照により本明細書に組み込まれる。
【００４８】
図１に例示するように、前駆体分配システムは、ガス送達システム１１２、少なくともガスライン１２４、１２６、１２８、および１３０、ならびにガス分配器１３２を備えることができるが、前駆体分配システムは図１に例示しない別の構成要素、例えば別のガスライン、バルブ、アクチュエータ、シール、および発熱体を備えることができることに留意されたい。
【００４９】
前駆体分配システムに加えて、例示的な浸透装置１００はまた、反応チャンバー１０２からガスを除去するように構成および配置される除去システムを備えることができる。いくつかの実施形態では、除去システムは、反応チャンバー１０２の壁内に配置される排気口１３４と、排気口１３４と流体連通する排気ライン１３６と、排気ライン１３６と流体連通し反応チャンバー１０２内からガスを排気するように構成される真空ポンプ１３８とを備えることができる。一つまたは複数のガスが真空ポンプ１３８を利用して反応チャンバー１０２から排出されると、それらは別の排気ライン１４０に沿って運ばれて例示的な浸透装置１００を出ることができ、そこで更なる削減プロセスを受けることができる。
【００５０】
反応チャンバー１０２内からの前駆体ガス、すなわち反応性蒸気の除去を更に助けるために、除去システムは、ガスライン１２８を介してガス分配器１３２に流体連通する供給源容器１１６を更に備えることができる。例えば、供給源容器１１６は、パージガス、例えばアルゴン（Ａｒ）、窒素（Ｎ２）、またはヘリウム（Ｈｅ）を収容および貯蔵するように構成されてもよい。供給源容器１１６に関連付けられた流量コントローラ１２０Ｃおよびバルブ１２２Ｃは、ガスライン１２８を通ってガス分配器１３２へ、そして反応チャンバー１０２内へと供給されるパージガスの流量、特に質量流量を制御することができる。パージガスは、反応チャンバー１０２内から気相前駆体ガス、不活性ガス、および副生成物の除去を助け、特に、浸透性材料１０６の露出面から前駆体ガスおよび未反応副生成物を取り除くことができる。パージガス（および任意の関連する前駆体および副生成物）は、真空ポンプ１３８を利用して排気口１３４を経由して反応チャンバー１０２から出ることができる。
【００５１】
本開示のいくつかの実施形態では、例示的な浸透装置１００は、前駆体分配システムおよび除去システムに動作可能に接続され、シーケンスコントローラ上で実行される場合に浸透性材料の浸透を実行するためのプログラムを備えたメモリを備えるシーケンスコントローラを更に備えることができる。
【００５２】
より詳細には、例示的な浸透装置１００は、制御ライン１４４Ａ、１４４Ｂ、および１４４Ｃも含むことができるシーケンスコントローラ１４２を備えることができ、制御ラインは浸透システム１００の様々なシステムおよび／または構成要素をシーケンスコントローラ１４２に結合させることができる。例えば、制御ライン１４４Ａは、シーケンスコントローラ１４２をガス送達システム１１２と結合させることができ、それによってガスライン１２４、１２６、１２８、および１３０、ならびにガス分配器１３２を含む前駆体分配システムを制御することができる。制御ライン１４４Ｂは、シーケンスコントローラ１４２を反応チャンバー１０２と結合させ、それによって、プロセス圧力およびサセプタ温度を含むがこれらに限定されない反応チャンバーの動作を制御することができる。制御ライン１４４Ｃは、ガス除去システムの動作および制御がシーケンスコントローラ１４２によって提供されることができるように、シーケンスコントローラ１４２を真空ポンプ１３８と結合させることができる。
【００５３】
図１に例示するように、シーケンスコントローラ１４２は３本の制御ライン１４４Ａ、１４４Ｂ、および１４４Ｃを備えるが、当然のことながら多数の制御ライン、即ち電気的および／または光学的に接続した制御ラインを利用して、浸透装置１００を備える所望のシステムおよび構成要素をシーケンスコントローラ１４２と連結し、それによって浸透装置１００全体を制御することができることに留意されたい。
【００５４】
本開示のいくつかの実施形態では、シーケンスコントローラ１４２は、例示的な浸透装置１００に含まれるバルブ、ヒーター、流量コントローラ、マニホールド、ポンプ、および他の機器を選択的に操作するための電子回路を備えることができる。このような回路および構成要素は、前駆体ガスおよびパージガスをそれぞれの前駆体源１１４Ａ、１１４Ｂ、反応物質供給源容器１１８、およびパージガス供給源容器１１６から導入するように動作する。シーケンスコントローラ１４２はまた、前駆体パルスシーケンスのタイミング、基材および反応チャンバーの温度、ならびに反応チャンバーの圧力、ならびに浸透装置１００を適切に動作させるために必要な他の様々な動作を制御することができる。いくつかの実施形態では、シーケンスコントローラ１４２はまた、反応チャンバー１０２内に入り、そこから出て行く前駆体およびパージガスの流量を制御するための制御ソフトウェアおよび電気的または空気圧で制御されるバルブを備えることができる。本開示のいくつかの実施形態では、シーケンスコントローラ１４２は、シーケンスコントローラ上で実行される場合、浸透性材料の浸透を実行するためのプログラムを備えたメモリ１４４を備えることができる。例えば、シーケンスコントローラ１４２は、モジュール、例えば特定の浸透プロセスを行うソフトウェアまたはハードウェアコンポーネント、例えばＦＰＧＡもしくはＡＳＩＣを備えることができる。モジュールは、シーケンスコントローラ１４２のアドレス指定可能な記憶媒体上に常駐するように構成されることができ、一つまたは複数の浸透プロセスを実行するように構成されることができる。
【００５５】
本開示のいくつかの実施形態では、シーケンスコントローラ１４２のメモリ１４４は、シーケンスコントローラ１４２上で実行される場合、前駆体分配システムおよび除去システムを作動させて、第一の前駆体の蒸気を反応チャンバー１０２内の基材１０４上の浸透性材料１０６に供給し、それにより反応チャンバー１０２内の基材１０４上の浸透性材料１０６に第一の前駆体の蒸気と浸透性材料１０６との反応によってシリコン原子を浸透させること、によって浸透性材料１０６の浸透を実行するようにプログラムを備えることができる。
【００５６】
本開示のいくつかの実施形態では、例示的な浸透装置１００は、第二の前駆体源１１４Ｂ、例えば第二の前駆体蒸発器を備えることができる。より詳細には、第二の前駆体源１１４Ｂは、シリコン化合物を含む第二の前駆体の蒸気を供給するように構成および配置されてもよい。例えば、第二の前駆体源１１４Ｂは、シリコン化合物を含む第二の前駆体を蒸発させるように構成および配置されることができる第二の前駆体蒸発器を備えることができる。いくつかの実施形態では、第二の前駆体源１１４Ｂは、第一の前駆体源１１４Ａと同一または実質的に同一であってもよく、したがって、第二の前駆体源１１４Ｂに関する詳細は、簡潔のために省略される。
【００５７】
いくつかの実施形態では、前駆体分配システムおよび除去システムは、反応チャンバー１０２に第二の前駆体源１１４Ｂから第二の前駆体の蒸気を供給するように構成および配置されてもよい。例えば、ガスライン１２６は、流量コントローラ１２０Ｂおよびバルブ１２２Ｂを介して第二の前駆体源１１４Ｂに流体連通することができ、第二の前駆体の蒸気を第二の前駆体源１１４Ｂからガス分配器１３２に、続いて反応チャンバー１０２内に供給することができる。いくつかの実施形態では、メモリ１４４内のプログラムは、シーケンスコントローラ１４２上で実行される場合、前駆体分配システムおよび除去システムを作動させて、第二の前駆体の蒸気を反応チャンバー１０２に供給し、それにより基材１０４上の浸透性材料１０６に第二の前駆体の蒸気からのシリコン原子を浸透させることができること、によって浸透性材料１０６の浸透を実行するようにプログラムされることができる。
【００５８】
本開示のいくつかの実施形態では、第二の前駆体源１１４Ｂは、第一の前駆体源１１４Ａに関連して本明細書に前記したように、シリコン前駆体、すなわち、シリコン含有化合物のいずれかの蒸気を供給するように構成および配置されることができる。いくつかの実施形態では、第二の前駆体源１１４Ｂは、第一の前駆体源１１４Ａとは異なるシリコン化合物の蒸気を供給するように構成および配置されることができ、すなわち、第二の前駆体源１１４Ｂは、第一の前駆体源１１４Ａによって供給される第一のシリコン前駆体の蒸気とは異なる場合がある第二のシリコン前駆体の蒸気を供給するように構成および配置されることができる。非限定的な例として、第一の前駆体源１１４Ａは、ＡＰＴＥＳを蒸発させ、ＡＰＴＥＳの蒸気を反応チャンバー１０２に供給するように構成および配置されてもよく、第二の前駆体源１１４Ｂは、ＨＣＤＳを蒸発させ、ＨＣＤＳの蒸気を反応チャンバー１０２に供給するように構成および配置されてもよい。
【００５９】
本開示のいくつかの実施形態では、メモリ１４４内のプログラムは、シーケンスコントローラ１４２上で実行される場合、前駆体分配システムおよび除去システムを作動させて第一の前駆体と同時に第二の前駆体を供給する、すなわち、第一の前駆体源１１４Ａおよび第二の前駆体源１１４Ｂの両方は、第二の前駆体の蒸気および第一の前駆体の蒸気を同時に反応チャンバー１０２に供給することができ、基材１０４上に配置される浸透性材料１０６は、第二の前駆体、すなわち第二のシリコン化合物の蒸気、および第一の前駆体、すなわち第一のシリコン化合物の蒸気の両方によって同時に浸透されることができること、によって浸透性材料１０６の浸透を実行するようにプログラムされることができる。
【００６０】
本開示のいくつかの実施形態では、メモリ１４４内のプログラムは、シーケンスコントローラ１４２上で実行される場合、前駆体分配システムおよび除去システムを作動させて、第一の前駆体の後に第二の前駆体を供給する、即ち、第一の前駆体源１１４Ａは、第一の前駆体の蒸気を反応チャンバー１０２内に供給し、浸透性材料１０６に第一の前駆体を浸透させることができ、続いて、第二の前駆体源１１４Ｂは、第二の前駆体の蒸気を反応チャンバー１０２に供給し、浸透性材料１０６に第二の前駆体を浸透させることができること、によって浸透性材料１０６の浸透を実行するようにプログラムされることができる。
【００６１】
いくつかの実施形態では、シーケンスコントローラ１４２は、前駆体分配システムおよび除去システムを作動させて第二の前駆体の後に第一の前駆体を供給するためにメモリ１４４上でプログラムを実行してもよい。即ち、第二の前駆体源１１４Ｂは、第二の前駆体の蒸気を反応チャンバー１０２に供給して浸透性材料１０６に第二の前駆体の蒸気を浸透させることができ、続いて、第一の前駆体源１１４Ａは第一の前駆体の蒸気を反応チャンバー１０２に供給して浸透性材料１０６に第一の前駆体の蒸気を浸透させることができる。
【００６２】
本開示のいくつかの実施形態では、メモリ１４４に搭載されたプログラムは、シーケンスコントローラ１４２上で実行される場合、前駆体分配システムおよび除去システムを作動させて第一の前駆体を反応チャンバー１０２に供給し、続いて過剰の第一の前駆体およびあらゆる副生成物を反応チャンバーから除去するためにパージサイクルを行い、そしてその後第二の前駆体を反応チャンバーに供給し、続いて過剰の第二の前駆体およびあらゆる副生成物を反応チャンバーから除去するために第二のパージサイクルを行うこと、によって浸透性材料１０６の浸透を実行するようにプログラムされることができる。
【００６３】
より詳細には、シーケンスコントローラ１４２のメモリ１４４内に搭載されたプログラムは、最初に第一の前駆体源１１４Ａを作動させ、反応チャンバー１０２に第一の前駆体の蒸気を供給して浸透性材料１０６に第一の前駆体の蒸気を浸透させることができる。その後、第一の前駆体源１１４Ａの作動を停止させ、第一の前駆体源１１４Ａと反応チャンバー１０２との間の反応チャンバー１０２への流体連通を、例えば第一の前駆体源１１４Ａに関連付けられたバルブ１２２Ａによって解除されることができる。第一の前駆体源１１４Ａの作動を停止させ、そして反応チャンバー１０２から分離すると、シーケンスコントローラ１４２のメモリ１４４に搭載されたプログラムは、真空ポンプ１３８と係合させし、または係合させ続けて、第一の前駆体の過剰な蒸気およびあらゆる副生成物を反応チャンバー１０２から排出させることができる。更なる実施形態では、真空ポンプ１３８を利用して第一の前駆体の過剰な蒸気およびあらゆる副生成物を反応チャンバー１０２から排出することに加えて、シーケンスコントローラ１４２のメモリ１４４に搭載されたプログラムはパージガスの供給源を含む供給源容器１１６を、例えば、供給源容器１１６に関連付けられたバルブ１２２Ｃを開くことによって作動させることができる。パージガスは、ガス分配器１３２を介してガスライン１２８を通って反応チャンバー１０２内に流れ込み反応チャンバー１０２をパージし、特に基材１０４上に配置された浸透性材料１０６をパージすることができる。シーケンスコントローラ１４２のメモリ１４４に搭載されたプログラムは、その後、反応チャンバー１０２を通るパージガスの流れを停止させ、続いて第二の前駆体源１１４Ｂを作動させ、それによって第二の前駆体の蒸気を反応チャンバー１０２に供給し、特に浸透性材料１０６を第二の蒸気源１１４Ｂによって供給される第二の前駆体蒸気で浸透させることができる。シーケンスコントローラ１４２のメモリ１４４に搭載されたプログラムは、続いて第二の前駆体の蒸気の反応チャンバー１０２への流れを停止させ、続いて供給源容器１１６を作動させて反応チャンバーを再びパージする、例えば第二の前駆体の過剰な蒸気を除去することができる。
【００６４】
本開示のいくつかの実施形態では、メモリ１４４に搭載されたプログラムは、シーケンスコントローラ１４２上で実行される場合、前駆体分配システムおよび除去システムを作動させて第二の前駆体の蒸気を反応チャンバーに供給し、続いて第二の前駆体の過剰な蒸気およびあらゆる副生成物を反応チャンバーから除去するためにパージサイクルを行い、その後第一の前駆体の蒸気を反応チャンバーに供給し、続いて第一の前駆体の過剰な蒸気およびあらゆる副生成物を反応チャンバーから除去するためにパージサイクルを行うこと、によって浸透性材料１０６の浸透を実行するようにプログラムされることができる。
【００６５】
本開示の別の実施形態では、例示的な浸透装置１００は、順次浸透合成（ＳＩＳ）装置を備えてもよい。例えば、逐次浸透合成（ＳＩＳ）装置は、浸透性材料を二つ以上の気相前駆体に交互に自己制御的に曝すように構成および配置されることができる。したがって、第一の前駆体源１１４Ａおよび第二の前駆体源１１４Ｂに加えて、例示的な浸透装置１００は、反応物質供給源容器１１８および反応物質供給ライン、即ち、酸素前駆体を含む反応物質を反応チャンバー１０２に供給するように構成および配置されるガスライン１３０を更に備えることができる。
【００６６】
本開示のいくつかの実施形態では、反応物質供給源容器１１８は、固相の、液相の、または気相の反応物質を含むことができる。いくつかの実施形態では、反応物質供給源容器１１８は反応物質蒸発器を備えることができ、即ち、一つまたは複数の発熱体が反応物質供給源容器と関連付けられ、反応物質の蒸発を可能にし、それによって酸素前駆体を含む気化反応物質を反応チャンバー１０２に供給することができる。いくつかの実施形態では、酸素前駆体を含む蒸気反応物質の反応チャンバーへの流量の制御は、共に反応物質供給源容器１１８に関連付けられたバルブ１２２Ｄおよび流量コントローラ１２０Ｄを使用することによって達成されることができる。反応物質供給源容器１１８が反応物質蒸発器を更に備える本開示のいくつかの実施形態では、反応物質蒸発器は、酸素前駆体を含む反応物質として水（Ｈ２Ｏ）または過酸化水素（Ｈ２Ｏ２）のうちの少なくとも一つを蒸発させるように構成および配置されることができる。
【００６７】
本開示のいくつかの実施形態では、反応物質供給源容器１１８は、反応物質供給ライン１３０およびガス分配器１３２を介して気体の酸素前駆体を反応チャンバー１０２に貯蔵および分配することができる。いくつかの実施形態では、気体の酸素前駆体は、オゾン（Ｏ３）または分子状酸素（Ｏ２）のうちの少なくとも一つを含むことができる。
【００６８】
本開示のいくつかの実施形態では、例示的な浸透装置１００は、気体の酸素前駆体からプラズマを発生させ、それによって原子状酸素、酸素イオン、酸素ラジカル、および酸素の励起種のうちの一つまたは複数を反応チャンバー１０２に供給するように構成および配置されるプラズマ発生装置１４６を必要に応じてさらに備えることができ、それによって、プラズマ発生装置１４６によって生成される酸素系プラズマは、基材１０４の上に配置される浸透性材料１０６と反応することができる。
【００６９】
本開示のいくつかの実施形態では、例示的な浸透装置１００は、酸素前駆体を含む反応物質を反応チャンバー１０２に供給するように構成および配置される反応物質供給源容器１１８および反応物質供給ライン１３０を更に備える逐次浸透合成装置とすることができ、シーケンスコントローラ１４２のメモリ１４４内のプログラムは、シーケンスコントローラ１４２上で実行される場合、前駆体分配システムおよび除去システムを作動させて反応チャンバー１０２からガスを除去すること、および前駆体分配システムおよび除去システムを作動させて酸素前駆体を含む反応物質を反応チャンバー１０２に供給すること、それによって、反応チャンバー１０２内の基材１０４上の浸透性材料１０６は、第一の前駆体および酸素前駆体を含む反応物質と浸透性材料１０６との反応によってシリコン原子および酸素原子を浸透させることにより、浸透性材料１０６の浸透を実行するようにプログラムされることができる。いくつかの実施形態では、第一の前駆体を供給し、続いて反応物質を供給するプログラムシーケンスを、一回または複数回繰り返すことができる。いくつかの実施形態では、プログラムシーケンスの各工程の後に、真空ポンプ１３８を利用して反応チャンバー１０２を排気し、必要に応じて供給源容器１１６からパージガスを流すことによって反応チャンバーから過剰な前駆体および副生成物を除去するパージサイクルを行うことができる。
【００７０】
本開示のいくつかの実施形態では、メモリ１４４に搭載されたプログラムは、シーケンスコントローラ１４２上で実行される場合、前駆体分配システムおよび除去システムを作動させて、酸素前駆体を反応物質供給源容器１１８から反応チャンバーに、続いて第一の前駆体の蒸気を第一の前駆体源１１４Ａから反応チャンバー１０２に供給し、それにより浸透性材料にシルコンおよび酸素原子の両方を浸透させること、により浸透性材料１０６の逐次浸透合成を実行するようにプログラムされることができる。いくつかの実施形態では、酸素前駆体を供給し、続いて第一の前駆体の蒸気を供給するプログラムシーケンスを、一回または複数回繰り返すことができる。いくつかの実施形態では、プログラムシーケンスの各工程の後に、真空ポンプ１３８を利用して反応チャンバー１０２を排気し、必要に応じて供給源容器１１６からパージガスを流すことによって反応チャンバーから過剰な前駆体および副生成物を除去するパージサイクルを行うことができる。
【００７１】
本開示のいくつかの実施形態では、装置は逐次浸透合成装置を備え、第二の前駆体の蒸気を反応チャンバー１０２に供給するように構成および配置される第二の前駆体源１１４Ｂを更に備える。例えば、第二の前駆体源１１４Ｂは、シリコン化合物を含む第二の前駆体を蒸発させるように構成および配置される第二の前駆体蒸発器を備えることができる。いくつかの実施形態では、前駆体分配システムおよび除去システムは、第二の前駆体源１１４Ｂから第二の前駆体の蒸気を反応チャンバー１０２に供給するように構成および配置されてもよく、メモリ１４４内のプログラムは、シーケンスコントローラ１４２上で実行される場合、前駆体分配システムおよび除去システムを作動させて第二の前駆体を供給することによって浸透性材料の浸透を実行するようにプログラムされる。
【００７２】
本開示のいくつかの実施形態では、メモリ１４４内のプログラムは、シーケンスコントローラ１４２上で実行される場合、前駆体分配システムおよび除去システムを作動させて、第一の前駆体、続いて反応物質、続いて第二の前駆体、そして続いて反応物質を供給すること、によって浸透性材料１０６の浸透を実行するようにプログラムされる。
【００７３】
本開示のいくつかの実施形態では、メモリ１４４内のプログラムは、シーケンスコントローラ１４２上で実行される場合、前駆体分配システムおよび除去システムを作動させて、第一の前駆体、続いて反応物質、続いて第二の前駆体、そして続いて反応物質を供給することを複数回繰り返すこと、によって浸透性材料１０６の浸透を実行するようにプログラムされることができる。
【００７４】
本開示のいくつかの実施形態では、メモリ１４４内のプログラムは、シーケンスコントローラ１４２上で実行される場合、前駆体分配システムおよび除去システムを作動させて、第一の前駆体、続いて反応物質、続いて第二の前駆体、そして続いて反応物質を供給する各工程の間に、前駆体および／または反応物質を反応チャンバーから除去すること、によって浸透性材料１０６の浸透を実行するようにプログラムされることができる。
【００７５】
本開示のいくつかの実施形態では、メモリ１４４内のプログラムは、シーケンスコントローラ１４２上で実行される場合、前駆体分配システムおよび除去システムを作動させて、第一の前駆体を供給し、続いて第二の前駆体を供給し、そして続いて反応物質を供給すること、によって浸透性材料１０６の浸透を実行するようにプログラムされることができる。いくつかの実施形態では、第一の前駆体を供給し、続いて第二の前駆体を供給し、そして続いて反応物質を供給するプログラムシーケンスを、一回または複数回繰り返すことができる。いくつかの実施形態では、プログラムシーケンスの各工程の後に、真空ポンプ１３８を利用して反応チャンバー１０２を排気し、必要に応じて供給源容器１１６からパージガスを流すことによって反応チャンバーから過剰な前駆体および副生成物を除去するパージサイクルを行うことができる。
【００７６】
本開示のいくつかの実施形態では、メモリ１４４内のプログラムは、シーケンスコントローラ１４２上で実行される場合、前駆体分配システムおよび除去システムを作動させて、第二の前駆体を供給し、続いて第一の前駆体を供給し、そして続いて反応物質を供給すること、によって浸透性材料１０６の浸透を実行するようにプログラムされることができる。いくつかの実施形態では、第二の前駆体を供給し、続いて第一の前駆体を供給し、そして続いて反応物質を供給するプログラムシーケンスを、一回または複数回繰り返すことができる。いくつかの実施形態では、プログラムシーケンスの各工程の後に、真空ポンプ１３８を利用して反応チャンバー１０２を排気し、必要に応じて供給源容器１１６からパージガスを流すことによって反応チャンバーから過剰な前駆体および副生成物を除去するパージサイクルを行うことができる。
【００７７】
本開示のいくつかの実施形態では、メモリ１４４内のプログラムは、シーケンスコントローラ１４２上で実行される場合、前駆体分配システムおよび除去システムを作動させて、第一の前駆体を供給し、続いて反応物質を供給し、そして続いて第二の前駆体を供給すること、によって浸透性材料１０６の浸透を実行するようにプログラムされることができる。いくつかの実施形態では、第一の前駆体を供給し、続いて反応物質を供給し、そして続いて第二の前駆体を供給するプログラムシーケンスを、一回または複数回繰り返すことができる。いくつかの実施形態では、プログラムシーケンスの各工程の後に、真空ポンプ１３８を利用して反応チャンバー１０２を排気し、必要に応じて供給源容器１１６からパージガスを流すことによって反応チャンバーから過剰な前駆体および副生成物を除去するパージサイクルを行うことができる。
【００７８】
本開示のいくつかの実施形態では、メモリ１４４内のプログラムは、シーケンスコントローラ１４２上で実行される場合、前駆体分配システムおよび除去システムを作動させて、反応物質を供給し、続いて第一の前駆体を供給し、続いて第二の前駆体を供給し、そして続いて反応物質を供給すること、によって浸透性材料１０６の浸透を実行するようにプログラムされることができる。いくつかの実施形態では、反応物質を供給し、続いて第一の前駆体を供給し、続いて第二の前駆体を供給し、そして続いて反応物質を供給するプログラムシーケンスを、一回または複数回繰り返すことができる。いくつかの実施形態では、プログラムシーケンスの各工程の後に、真空ポンプ１３８を利用して反応チャンバー１０２を排気し、必要に応じて供給源容器１１６からパージガスを流すことによって反応チャンバーから過剰な前駆体および副生成物を除去するパージサイクルを行うことができる。
【００７９】
本開示のいくつかの実施形態では、メモリ１４４内のプログラムは、シーケンスコントローラ１４２上で実行される場合、前駆体分配システムおよび除去システムを作動させて、反応物質を供給し、続いて第一の前駆体を供給し、続いて反応物質を供給し、そして続いて第二の前駆体を供給すること、によって浸透性材料１０６の浸透を実行するようにプログラムされることができる。いくつかの実施形態では、反応物質を供給し、続いて第一の前駆体を供給し、続いて反応物質を供給し、そして続いて第二の前駆体を供給するプログラムシーケンスを、一回または複数回繰り返すことができる。いくつかの実施形態では、プログラムシーケンスの各工程の後に、真空ポンプ１３８を利用して反応チャンバー１０２を排気し、必要に応じて供給源容器１１６からパージガスを流すことによって反応チャンバーから過剰な前駆体および副生成物を除去するパージサイクルを行うことができる。
【００８０】
本開示の実施形態はまた、浸透性材料を浸透させるための方法、および浸透性材料にシリコン原子を浸透させるための特定の方法を含むことができる。
【００８１】
したがって、本開示の実施形態は、浸透性材料を浸透させる方法を提供することができ、方法は、上に配置される浸透性材料を備える基材を反応チャンバー内に供給することと、シリコン化合物を含む第一の前駆体を、反応チャンバー内の浸透性材料に第一の期間（Ｔ１）供給することであって、これにより反応チャンバー内の基材上に配置される浸透性材料にシリコン原子を浸透させる、供給することと、第二の期間（Ｔ２）反応チャンバーをパージすることと、を含む。
【００８２】
例示的な浸透プロセス２００が図２に例示されており、浸透プロセス２００は、上に配置される浸透性材料を備える基材を反応チャンバー内に供給することを含むプロセスブロック２１０によって進行することができる。基材は、以前に開示されたように、内部に一つまたは複数の材料を備えることができ、平面またはパターン形成された基材を備えることができる。いくつかの実施形態では、浸透性材料は、フォトレジスト、極紫外線（ＥＵＶ）レジスト、液浸レジスト、化学増幅レジスト（ＣＡＲ）、電子ビームレジスト、多孔質材料、またはハードマスク材料、例えば、酸化ケイ素、窒化ケイ素、または酸窒化ケイ素のうちの少なくとも一つを含む。
【００８３】
例示的な浸透プロセス２００は、シリコン化合物を含む第一の前駆体を、反応チャンバー内の浸透性材料に第一の期間（Ｔ１）供給することを含むプロセスブロック２２０によって継続することができ、これにより、反応チャンバー内の基材上に配置される浸透性材料にシリコン原子を浸透させる。第一の前駆体は、気相シリコン化合物を含むことができ、および本明細書に以前に記載のシリコン化合物のいずれかを含むことができる。いくつかの実施形態では、第一の前駆体は、アミノシラン、エトキシシラン、メトキシシラン、またはハロゲン化シリコンのうちの少なくとも一つを含む。いくつかの実施形態では、第一の前駆体は、３−アミノプロピルトリエトキシシラン（ＡＰＴＥＳ）またはヘキサクロロジシラン（ＨＣＳＤ）のうちの少なくとも一つを含む。いくつかの実施形態では、第一の期間（Ｔ１）、すなわち、第一の前駆体が浸透性材料に供給され、接触する期間は、約２５ミリ秒〜約１０時間であってもよい。
【００８４】
例示的な浸透プロセス２００は、反応チャンバーを一定期間（Ｔ２）パージすることを含むプロセスブロック２３０によって継続することができる。例えば、反応チャンバーは、真空ポンプを利用して反応チャンバーから過剰な第一の前駆体（および任意の反応副生成物）を排出することによってパージされることができる。さらに、パージプロセスはまた、過剰な前駆体ガスの排出を支援するために、パージガスを反応チャンバー内に供給することを含むことができる。いくつかの実施形態では、反応チャンバーは、約２５ミリ秒から約１０時間の期間（Ｔ２）パージされることができる。
【００８５】
例示的な浸透プロセス２００は、決定ゲート２４０で継続することができ、決定ゲート２４０は、浸透性材料中に浸透したシリコンの原子パーセント（原子％）に依存することができる。不十分なシリコン原子が浸透性材料中に浸透する場合、例示的なプロセス２００はプロセスブロック２２０に戻ることができ、浸透性材料は、第一のシリコン前駆体を浸透性材料に供給し、続いてプロセスブロック２３０を行うことにより、第一のシリコン前駆体に再び曝されることができ、反応チャンバーから過剰な前駆体および副生成物が除去される。したがって、開示のいくつかの実施形態は、第一の前駆体を供給する工程と、続いて反応チャンバーをパージする工程とを、所望の原子％のシリコン原子が浸透性材料中に浸透されるまで１回または複数回繰り返すことを含むことができる。所望の原子％のシリコン原子が浸透性材料中に浸透すると、例示的なプロセスは、プロセスブロック２５０を介して終了することができる。例えば、例示的な浸透プロセスは、シリコン原子の原子％が０．１％を超える、または５％を超える、または１５％を超える、または５０％を超える、または７５％を超える、またはさらに約１００％である浸透性材料を作製することができる。いくつかの実施形態では、浸透プロセスは、１５％を超える原子％のシリコン原子が浸透した浸透性材料を作製することができる。いくつかの実施形態では、浸透したシリコン原子は、浸透性材料内に均一に分布することができる。いくつかの実施形態では、浸透したシリコン原子は、浸透性材料内に不均一に分布していてもよい。
【００８６】
別の例示的な浸透プロセス３００は、図３を参照して説明することができ、例示的な浸透プロセス３００は、上に配置される浸透性材料を備える基材を反応チャンバー内に供給することを含むプロセスブロック３１０によって進行することができる。プロセスブロック３１０は、図２のプロセスブロック２１０と同等である。したがって、本明細書ではより詳細には説明されない。
【００８７】
例示的な浸透プロセス３００は、シリコン化合物を含む第一の前駆体を、反応チャンバー内の浸透性材料に第一の期間（Ｔ１）供給することを含むプロセスブロック３２０によって継続することができ、これにより、反応チャンバー内の基材上に配置される浸透性材料にシリコン原子を浸透させる。プロセスブロック３２０は、図２のプロセスブロック２２０と同等である。したがって、本明細書ではより詳細には説明されない。
【００８８】
例示的な浸透プロセス３００は、シリコン化合物を含む第二の前駆体を、反応チャンバー内の浸透性材料に第三の期間（Ｔ３）供給することを含むプロセスブロック３３０によって継続することができ、これにより、反応チャンバー内の基材上に配置される浸透性材料にシリコン原子を浸透させる。例えば、第二の前駆体を供給し、および第二の前駆体を浸透性材料と接触させるための第三の期間（Ｔ３）は、約２５ミリ秒〜約１０時間であることができる。
【００８９】
本開示のいくつかの実施形態では、シリコン化合物を含む第二の前駆体は、本明細書で前記のシリコン化合物のいずれかを含むことができる。特定の実施形態では、第二の前駆体は、アミノシラン、エトキシシラン、メトキシシラン、またはハロゲン化シリコンのうちの少なくとも一つを含むことができる。いくつかの実施形態では、第二の前駆体は、３−アミノプロピルトリエトキシシラン（ＡＰＴＥＳ）またはヘキサクロロジシラン（ＨＣＳＤ）のうちの少なくとも一つを含むことができる。
【００９０】
本開示のいくつかの実施形態では、第一の前駆体は、第二の前駆体とは異なる可能性があり、すなわち、第一の前駆体は第一のシリコン気相反応物質を含むことができ、第二の前駆体はまた、第一のシリコン気相反応物質とは異なる第二のシリコン気相反応物を含むことができる。
【００９１】
図３には二つの別個のプロセスブロックとして例示されているが、第一の前駆体を供給することを含むプロセスブロック３２０および第二の前駆体を供給することを含むプロセスブロック３３０は、同時に進行する可能性があり、すなわち、第一の前駆体および第二の前駆体は、反応チャンバー内の浸透性材料に同時に供給されることができ、それにより浸透性材料にシリコン原子を浸透させる。
【００９２】
別の実施形態では、第一の前駆体と第二の前駆体は浸透性材料に別々に供給されることができる、すなわち、第一の前駆体と第二の前駆体が浸透性材料に同時に接触しないように供給されることができる。このような実施形態では、第一の前駆体と第二の前駆体は浸透性材料に別々に供給され、例示的な浸透プロセスは、第一の前駆体を供給することと第二の前駆体を供給することとの間の反応チャンバーパージをさらに含むことができ、過剰な第一の前駆体（および任意の反応副生成物）は、第二の前駆体を浸透性材料に供給する前に反応チャンバーから除去されることができる。過剰な第二の前駆体および任意の反応副生成物を除去するために、第二の前駆体を供給した後、別の反応チャンバーパージを実施することができる。第一の前駆体と第二の前駆体が浸透性材料に別々に供給されるこのような実施形態では、前駆体の供給の順序は、第二の前駆体が最初に浸透性材料に供給され、続いて第一の前駆体が供給され、必要に応じて反応チャンバーが供給工程間でパージされてもよい、ことに留意されたい。
【００９３】
例示的な浸透プロセス３００は、第二の前駆体を浸透性材料に供給した後、第四の期間（Ｔ４）反応チャンバーをパージすることを含むプロセスブロック３４０によって進行することができる。例えば、反応チャンバーから過剰な前駆体を除去するために利用される第四の期間（Ｔ４）は、約２５ミリ秒〜約１０時間であることができる。
【００９４】
例示的な浸透プロセス３００は、決定ゲート３５０で継続することができ、決定ゲート３５０は、浸透性材料中に浸透したシリコンの原子パーセント（原子％）に依存することができる。不十分なシリコン原子が浸透性材料中に浸透する場合、例示的なプロセス３００はプロセスブロック３２０に戻ることができ、浸透性材料は、第一のシリコン前駆体（プロセスブロック３２０）および第二の前駆体（プロセスブロック３３０）（任意の介在反応チャンバーパージを伴う）に再び曝され、続いてプロセスブロック３４０を行い、反応チャンバーから過剰な前駆体および反応副生成物を取り除く。したがって、本明細書に開示の方法は、第一の前駆体を供給する工程、続いて反応チャンバーをパージする工程、続いて第二の前駆体を供給する工程、続いて反応チャンバーをパージする工程を、すなわち、所望の原子％のシリコンが浸透性材料中に浸透するまで、１回または複数回繰り返すことを含むことができる。
【００９５】
所望の原子％のシリコン原子が浸透性材料中に浸透すると、例示的なプロセス３００はプロセスブロック３６０を介して終了することができる。
【００９６】
特にいかなる理論に拘束されることはないが、第一のシリコン前駆体および第二の異なるシリコン前駆体を浸透性材料に供給することを含む本開示の方法は、より大きな原子％のシリコン原子の浸透をもたらす可能性があると考えられる。例えば、例示的な浸透プロセス３００は、シリコン原子の原子％が０．１％を超える、または５％を超える、または１５％を超える、または５０％を超える、または７５％を超える、またはさらに約１００％である浸透性材料を作製することができる。いくつかの実施形態では、浸透プロセスは、１５％を超える原子％のシリコン原子が浸透した浸透性材料を作製することができる。いくつかの実施形態では、浸透したシリコン原子は、浸透性材料内に均一に分布することができる。いくつかの実施形態では、浸透したシリコン原子は、浸透性材料内に不均一に分布していてもよい。
【００９７】
本開示の別の実施形態では、開示された方法は、交互に、浸透性材料をさらに二つの前駆体に曝すことを含むことができる逐次浸透合成（ＳＩＳ）法を含むことができ、原子および／または材料を、浸透性材料、例えばポリマーレジストまたはハードマスク材料中へ浸透させることができる。
【００９８】
したがって、本開示の別の実施形態は、例示的なＳＩＳプロセス４００を例示する図４を参照して説明することができる。より詳細には、例示的なＳＩＳプロセスは、上に配置される浸透性材料を備える基材を反応チャンバー内に供給することを含むプロセスブロック４１０によって開始することができる。プロセスブロック４１０は、図２のプロセス２１０と同等である。したがって、本明細書ではより詳細に説明されない。
【００９９】
例示的なＳＩＳプロセス４００は、一つまたは複数のＳＩＳサイクル４０５を実行することによって進行することができ、ＳＩＳサイクルは、シリコン化合物を含む第一の前駆体を、反応チャンバー内の浸透性材料に第一の期間（Ｔ１）供給することを含むプロセスブロック４２０によって進行することができ、これにより、反応チャンバー内の基材上に配置される浸透性材料にシリコン原子を浸透させる。プロセスブロック４２０は、図２のプロセスブロック２２０と同等である。したがって、本明細書ではより詳細に説明されない。
【０１００】
例示的なＳＩＳプロセス４００のＳＩＳサイクル４０５は、酸素前駆体を含む反応物質を、反応チャンバー内で浸透性材料に第五の期間（Ｔ５）供給することを含むプロセスブロック４３０によって進行することができ、これにより、反応チャンバー内の基材上に配置される浸透性材料に酸素原子を浸透させる。
【０１０１】
より詳細には、いくつかの実施形態では、酸素前駆体を含む反応物は、少なくとも一つの蒸気もしくは水の蒸気（Ｈ２Ｏ）、または過酸化水素（Ｈ２Ｏ２）の蒸気を含むことができる。いくつかの実施形態では、酸素前駆体はオゾン（Ｏ３）、または分子状酸素（Ｏ２）を含むことができる。本開示のいくつかの実施形態では、酸素前駆体を含む反応物質は、酸素原子、酸素イオン、酸素ラジカル、および酸素含有ガス、例えばオゾン（Ｏ３）または分子状酸素（Ｏ２）のうちの少なくとも一つのプラズマ励起によって生成される酸素の励起種を含む酸素系プラズマを含むことができる。例えば、いくつかの実施形態では、方法は、酸素前駆体を含む反応物質を、浸透性材料に約２５ミリ秒〜約１０時間の間の第五の期間（Ｔ５）供給することを含むことができる。
【０１０２】
本開示のいくつかの実施形態では、第一の前駆体を供給するプロセスブロック４２０および反応物質を供給するプロセスブロック４３０は、反応チャンバーから過剰な前駆体および反応副生成物を除去するために、反応チャンバーパージによって分離されることができる。さらに、反応物質を供給するプロセスブロック４３０の後に、別の反応チャンバーパージを行って、過剰な反応物質および反応副生成物を除去することができる。図４に例示されるプロセスのシーケンスは、酸素前駆体を含む反応物質が、最初に浸透性材料に供給され、続いて、第一の前駆体を浸透性材料に供給することができるように変更されることができることも留意されたい。
【０１０３】
例示的なＳＩＳプロセス４００のＳＩＳサイクル４０５は、決定ゲート４４０で継続することができ、決定ゲート４４０は、浸透性材料中に浸透したシリコンの原子パーセント（原子％）および浸透性材料中に浸透した酸素の原子パーセント（原子％）に依存することができる。不十分なシリコン原子および酸素原子が浸透性材料中に浸透する場合、例示的なＳＩＳプロセス４００のＳＩＳサイクル４０５は、プロセスブロック４２０に戻ることによって繰り返されことができ、浸透性材料は、第一のシリコン前駆体（プロセスブロック４２０）および酸素前駆体を含む反応物質（プロセスブロック４３０）に再び曝されることができ、各個々のプロセスブロックの後に必要に応じて反応チャンバーがパージされる。
【０１０４】
したがって、いくつかの実施形態では、例示的なＳＩＳプロセス４００のユニットＳＩＳサイクル４０５は、シリコン化合物を含む第一の前駆体を供給することと、反応チャンバーをパージすることと、酸素前駆体を含む反応物質を供給することと、反応チャンバーをパージすることと、を含むことができる。別の実施形態では、例示的なＳＩＳプロセス４００のユニットＳＩＳサイクル４０５は、酸素前駆体を含む反応物質を供給することと、反応チャンバーをパージすることと、シリコン化合物を含む第一の前駆体を供給すること、および反応チャンバーをパージすること、を含むことができる。
【０１０５】
所望の原子％のシリコン原子および酸素原子が浸透性材料中に浸透すると、例示的なＳＩＳプロセス４００は、プロセスブロック４５０を介して終了することができる。
【０１０６】
本開示の別の実施形態は、例示的なＳＩＳプロセス５００を例示する図５を参照して説明することができる別の逐次浸透合成（ＳＩＳ）法を含むことができる。より詳細には、例示的なＳＩＳプロセス５００は、上に配置される浸透性材料を備える基材を反応チャンバー内に供給することを含むプロセスブロック５１０によって開始することができる。プロセスブロック５１０は、図２のプロセス２１０と同等である。したがって、本明細書ではより詳細に説明されない。
【０１０７】
例示的なＳＩＳプロセス５００は、シリコン化合物を含む第一の前駆体を、反応チャンバー内の浸透性材料に第一の期間（Ｔ１）供給することを含むプロセスブロック５２０によって開始することができる、ＳＩＳサイクル５０５を進行することができ、これにより、反応チャンバー内の基材上に配置される浸透性材料にシリコン原子を浸透させる。プロセスブロック５２０は、図２のプロセスブロック２２０と同等である。したがって、本明細書ではより詳細に説明されない。
【０１０８】
例示的なＳＩＳプロセス５００のＳＩＳサイクル５０５は、シリコン化合物を含む第二の前駆体を浸透性材料に供給することを含むプロセスブロック５３０によって継続することができ、第二の前駆体は第一の前駆体とは異なる。プロセスブロック５３０は、図３のプロセスブロック３３０と同等である。したがって、本明細書ではより詳細に説明されない。
【０１０９】
例示的なＳＩＳプロセス５００のＳＩＳサイクル５０５は、酸素前駆体を含む反応物質を浸透性材料に供給することを含むプロセスブロック５４０によって継続することができる。プロセスブロック５４０は、図４のプロセスブロック４３０と同等である。したがって、本明細書ではより詳細に説明されない。
【０１１０】
例示的なＳＩＳプロセス５００のＳＩＳサイクル５０５は、決定ゲート５５０で継続することができ、決定ゲート５５０は、浸透性材料中に浸透したシリコンの原子パーセント（原子％）および浸透性材料中に浸透した酸素の原子パーセント（原子％）に依存することができる。不十分なシリコン原子および酸素原子が浸透性材料中に浸透する場合、ＳＩＳサイクル５０５は、プロセスブロック５２０に戻ることによって繰り返されことができ、浸透性材料は、第一のシリコン前駆体に再び曝され（プロセスブロック５２０）、第二のシリコン前駆体に再び曝され（プロセスブロック５３０）、および酸素前駆体を含む反応物質に再び曝される（プロセスブロック５４０）ことができる。所望の原子％のシリコン原子および酸素原子が浸透性材料中に浸透すると、例示的なＳＩＳプロセス５００は、プロセスブロック５６０を介して終了することができる。
【０１１１】
したがって、本明細書に開示される方法は、一つまたは複数の逐次浸透合成（ＳＩＳ）サイクル５０５を実行することを含むことができ、単位ＳＩＳサイクルは、シリコン化合物を含む第一の前駆体を浸透性材料に提供することと、第一の前駆体とは異なるシリコン化合物を含む第二の前駆体を供給することと、酸素前駆体を含む反応物質を浸透性材料に供給することと、を含むことができる。
【０１１２】
いくつかの実施形態では、ＳＩＳサイクルの各工程の後に、連続するプロセス工程の間に過剰な前駆体／反応種を除去するための反応チャンバーパージを行う場合がある。非限定的な例として、例示的な単位ＳＩＳサイクルは、第一の前駆体を供給することと、反応チャンバーをパージすることと、第二の前駆体を供給することと、反応チャンバーをパージすることと、酸素前駆体を含む反応物質を供給することと、反応チャンバーをパージすることと、を含むことができ、ＳＩＳサイクルは１回または複数回繰り返されることができる。
【０１１３】
本開示のいくつかの実施形態では、例示的なＳＩＳプロセス５００の単位ＳＩＳサイクルを含む一連のプロセスは、別の順序で実行されることができる。いくつかの実施形態では、単位ＳＩＳサイクルは、第二の前駆体を供給することと、反応チャンバーをパージすることと、第一の前駆体を供給することと、反応チャンバーをパージすることと、酸素前駆体を含む反応物質を供給することと、反応チャンバーをパージすることと、を含むことができ、ＳＩＳサイクルは１回または複数回繰り返されることができる。いくつかの実施形態では、単位ＳＩＳサイクルは、第一の前駆体を供給することと、反応チャンバーをパージすることと、反応物質を供給することと、反応チャンバーをパージすることと、第二の前駆体を供給することと、反応チャンバーをパージすることと、を含むことができる。いくつかの実施形態では、単位ＳＩＳサイクルは、第一の前駆体を供給することと、反応チャンバーをパージすることと、反応物質を供給することと、反応チャンバーをパージすることと、第二の前駆体を供給することと、反応チャンバーをパージすることと、反応物質を供給することと、反応チャンバーをパージすることと、を含むことができる。いくつかの実施形態では、単位ＳＩＳサイクルは、反応物質を供給することと、反応チャンバーをパージすることと、第一の前駆体を供給することと、反応チャンバーをパージすることと、第二の前駆体を供給することと、反応チャンバーをパージすることと、反応物質を供給することと、反応チャンバーをパージすることと、を含むことができる。いくつかの実施形態では、単位ＳＩＳサイクルは、反応物質を供給することと、反応チャンバーをパージすることと、第一の前駆体を供給することと、反応チャンバーをパージすることと、反応物質を供給することと、反応チャンバーをパージすることと、第二の前駆体を供給することと、反応チャンバーをパージすることと、を含むことができる。
【０１１４】
本明細書に開示される浸透装置および浸透方法の能力を説明する非限定的な例として、図６は、本明細書に開示の浸透装置および浸透プロセスを利用して、シリコン原子を浸透させた極紫外線（ＥＵＶ）化学増幅レジストから得られるＸ線光電子スペクトル（ＸＰＳ）を例示する。より詳細には、ＥＵＶ化学増幅レジストは、ヘキサクロロジシラン（ＨＣＤＳ）を含むシリコン前駆体を使用して浸透された。ＸＰＳスペクトル６００の検査は、生データライン６０２および処理されたデータライン６０４を示し、処理されたデータライン６０４はいくつかの重要な特徴を示す。例えば、６０４Ａと表示されるデータのショルダーと６０４Ｂと表示されるピークは両方とも、浸透させたＥＵＶレジスト中に酸化シリコンが存在することを示し、６０６と表示されるピークは浸透させたＥＵＶレジスト中に元素シリコンが存在することを示す。したがって、本開示の実施形態は、シリコン原子を浸透性材料中に浸透させることができるだけでなく、いくつかの実施形態では、浸透性材料に酸化シリコンを浸透させることができる。図６に例示される実施例では、ＥＵＶレジストは、約６原子％の濃度までシリコン原子で浸透される。
【０１１５】
本明細書に開示の浸透装置および浸透方法の能力を説明する別の非限定的な例として、図７は、本明細書に記載の浸透装置および浸透プロセスを利用して、シリコン原子を浸透させたＥＵＶ化学増幅レジスト膜から得られる二次イオン質量スペクトル（ＳＩＭＳ）７００を例示する。より詳細には、ＥＵＶ化学増幅レジスト膜は、３−アミノプロピルトリエトキシシラン（ＡＰＴＥＳ）を含むシリコン前駆体を使用して浸透された。浸透させたＥＵＶレジスト膜から得られたＳＩＭＳスペクトル７００の検査は、膜中の炭素（Ｃ）成分を示すデータライン７０２を示し、これは有機ＥＵＶレジストに対応し、データライン７０４は膜中のシリコン（Ｓｉ）成分を示し、これは、ＥＵＶレジストに浸透した複数のシリコン原子に対応する。ＥＵＶレジスト膜のシリコン成分を表すデータライン７０４は、シリコン原子がＥＵＶレジスト膜全体に均一に分布していることを示す。この特定の例では、ＥＵＶにシリコン原子を約３原子％の濃度まで浸透させる。
【０１１６】
本明細書に開示の浸透装置および浸透方法は、浸透させた材料、例えばポリマーレジストおよびハードマスク材料のエッチングプロセスに対する耐性を向上させるために使用されることができる。浸透させた材料は、例えば、パターン形成され浸透させた形体を下にある基材に転写するためのエッチングマスクとして使用することによって、半導体デバイス構造の製造に利用されることができる。
【０１１７】
本開示の実施形態の非限定的な例として、図８は、基材８０２および浸透させたポリマーレジスト形体８０４を備える半導体デバイス構造８００を例示する。より詳細には、基材８０２は、図１の基材１０４に関して前記の材料のいずれかを含むことができ、平面構造（図８に例示のような）または非平面構造をさらに含むことができる。いくつかの実施形態では、基材８０２は、製造された、または少なくとも部分的に製造された半導体デバイス構造、例えばトランジスタおよび／またはメモリ素子を備えることができる。
【０１１８】
本開示のいくつかの実施形態では、浸透させたポリマーレジスト形体８０４は、基材８０２の表面上に配置されることができる。例えば、ポリマーレジスト形体は、標準的なフォトリソグラフィー法によって製造されることができ、標準的なフォトリソグラフィー法を利用して製造される可能性のある任意の形状または形体、例えばライン形体、ブロック形体、オープンポア形体、および円形形体を含むことができるが、これらに限定されない。いくつかの実施形態では、浸透させたポリマーレジスト８０４は、有機成分、および有機成分内に浸透した複数のシリコン（Ｓｉ）原子を含む無機成分を含むことができる。いくつかの実施形態では、有機成分内の複数のシリコン原子の濃度は、０．１原子％を超える、または５原子％を超える、または１５原子％を超える、または５０原子％を超える、または７５原子％を超える、またはさらに約１００原子％であることができる。いくつかの実施形態では、有機成分を含む複数のシリコン原子の濃度は、約１５原子％より大きくてもよい。
【０１１９】
いくつかの実施形態では、有機成分内に浸透した複数のシリコン原子は、有機成分全体に均一に分布していてもよい。いくつかの実施形態では、有機成分内に浸透した複数のシリコン原子は、有機成分全体に不均一に分布していてもよい。
【０１２０】
本開示のいくつかの実施形態では、有機成分は、有機成分中に浸透した複数の酸素原子をさらに含む。例えば、有機成分内の複数の酸素原子の濃度は、０．１原子％を超える、または５原子％を超える、または１５原子％を超える、またはさらに５０原子％を超えることができる。
【０１２１】
本開示のいくつかの実施形態では、浸透したポリマーレジストの有機成分は、複数のシリコン原子および複数の酸素原子をさらに含むことができる。いくつかの実施形態では、浸透したポリマーレジストの有機成分は、浸透した酸化シリコン（ＳｉｘＯｙ）をさらに含むことができ、酸化シリコンは特定の化学量論に限定されない。例えば、複数のシリコン原子は、浸透したポリマーレジスト８０４の有機成分内に、元素シリコン（Ｓｉ）としておよび酸化シリコン（ＳｉｘＯｙ）として配置されることができる。
【０１２２】
上に記載した本開示の例示的実施形態は、添付の特許請求の範囲及びその法的等価物により定義される、本発明の実施形態の単なる例であるため、これらの実施形態によって本発明の範囲は限定されない。いかなる同等の実施形態も、本発明の範囲内にあることを意図している。実際に、記載した要素の代替の有用な組み合わせなど、本明細書に示し記載したものに加えて、本開示の様々な改変が、説明から当業者に明らかとなってもよい。このような改変及び実施形態もまた、添付の特許請求の範囲に入ると意図される。
【符号の説明】
【０１２３】
１００  浸透装置
１０２  反応チャンバー
１０４  基材
１０６  浸透性材料
１０８  サセプタ
１１０  発熱体
１１２  ガス送達システム
１１４、１１４Ａ、１１４Ｂ  前駆体源
１１６  供給源容器
１１８  反応物質供給源容器
１２０Ａ、１２０Ｂ、１２０Ｃ、１２０Ｄ  流量コントローラ
１２２Ａ、１２２Ｂ、１２２Ｃ、１２２Ｄ  バルブ
１２４、１２６、１２８、１３０  ガスライン
１３２  ガス分配器
１３４  排気口
１３６、１４０  排気ライン
１３８  真空ポンプ
１４２  シーケンスコントローラ
１４４Ａ、１４４Ｂ、１４４Ｃ  制御ライン
１４４  メモリ
２００、３００  浸透プロセス
４００、５００  ＳＩＳプロセス
４０５、５０５  ＳＩＳサイクル
６００  ＸＰＳスペクトル
６０２  生データライン
６０４  処理されたデータライン
６０４Ａ  ショルダー
６０４Ｂ  ピーク
６０６  ピーク
７００  ＳＩＭＳスペクトル
７０２  データライン
８００  半導体デバイス構造
８０２  基材
８０４  ポリマーレジスト形体
【図１】
2021525455.tif 000003
【図２】
2021525455.tif 000004
【図３】
2021525455.tif 000005
【図４】
2021525455.tif 000006
【図５】
2021525455.tif 000007
【図６】
2021525455.tif 000008
【図７】
2021525455.tif 000009
【図８】
2021525455.tif 000010
【国際調査報告】
2021525455.tif 000011
2021525455.tif 000012
2021525455.tif 000013
2021525455.tif 000014
2021525455.tif 000015